(57)【要約】【課題】            本発明の課題は、耐スクラッチ性に優れた塗膜を与えるエマルジョン組成物を提供するものである。【解決手段】        本発明の課題は、ポリウレタン樹脂及びアクリル樹脂を含むエマルジョン組成物であって、前記ポリウレタン樹脂が、（ａ）ポリカーボネートポリオール由来の構造と、（ｂ）酸性基含有ポリオール由来の構造と、（ｃ）ポリイソシアネート由来の構造と、を有し、前記ポリウレタン樹脂中のウレタン基とウレア基の合計濃度が、５質量％以上１１質量%以下であることを特徴とする、エマルジョン組成物によって解決される。【選択図】          なし【特許請求の範囲】
【請求項１】
ポリウレタン樹脂及びアクリル樹脂を含むエマルジョン組成物であって、
前記ポリウレタン樹脂が、
（ａ）ポリカーボネートポリオール由来の構造と、（ｂ）酸性基含有ポリオール由来の構造と、
（ｃ）ポリイソシアネート由来の構造と、
を有し、
前記ポリウレタン樹脂中のウレタン基とウレア基の合計濃度が、５質量％以上１１質量%以下であることを特徴とする、エマルジョン組成物。
【請求項２】
造膜助剤を更に含む、請求項１に記載のエマルジョン組成物。
【請求項３】
造膜助剤が、３−メトキシ−Ｎ、Ｎ−ジメチルプロパンアミドである、請求項２に記載のエマルジョン組成物。
【請求項４】
ポリウレタン樹脂が、（ｅ−１）１分子中に酸性基を１つと水酸基を１つ有する末端停止剤由来の構造と、（ｆ−２）１分子中にアミノ基及び／又はイミノ基を合計で３つ以上有する鎖延長剤由来の構造とを有する、請求項１〜３にいずれか一項に記載のエマルジョン組成物。
【請求項５】
ポリウレタン樹脂とアクリル樹脂の合計を１００質量％とした際に、ポリウレタン樹脂を３５〜９０質量％の割合で含む、請求項１〜４のいずれか一項に記載のエマルジョン組成物。
【請求項６】
請求項１〜５のいずれか一項に記載のエマルジョン組成物を含む、塗料組成物。
【請求項７】
請求項１〜５のいずれか一項に記載のエマルジョン組成物を含む、インク組成物。
【請求項８】
請求項１〜５のいずれか一項に記載のエマルジョン組成物を含む、コーティング剤組成物。
【請求項９】
請求項８に記載のコーティング剤組成物を硬化させて得られるコーティング層と、プラスチック基材からなる層とを有する、積層体。
【請求項１０】
プラスチック基材がポリエステル樹脂である、請求項９に記載の積層体。
【発明の詳細な説明】
【技術分野】
【０００１】
本発明は、ポリウレタン樹脂、及びアクリル樹脂からなるエマルジョン組成物に関する。
【背景技術】
【０００２】
ポリウレタン樹脂エマルジョンは、基材への密着性、耐摩耗性、耐衝撃性、耐溶剤性等に優れていることから、塗料、インク、接着剤、各種コーティング剤として紙、プラスチックス、フィルム、金属、ゴム、エラストマー、繊維製品等に幅広く使用される。
【０００３】
ポリカーボネートポリオールを原料としたポリウレタン樹脂エマルジョンを塗布して得られる塗膜は、耐光性、耐候性、耐熱性、耐加水分解性、耐油性に優れることが知られている（特許文献１）。
【０００４】
中でも、脂環構造を有するポリカーボネートポリオールを用いた水性ポリウレタン樹脂分散体は、高い耐久性と硬度を持つ塗膜を与えることが知られている。（特許文献２）。
【０００５】
また、１分子中に酸性基を１つと水酸基を１つ有する化合物と１分子中にアミノ基及び／又はイミノ基を合計で３つ以上有するポリアミン化合物を用いた水性ポリウレタン樹脂分散体は、柔軟な塗膜を与えることが知られている（特許文献３）。
【０００６】
水性ポリウレタンエマルジョンと不飽和単量体から得られる水系樹脂エマルジョンからなるウレタン系エマルジョン組成物が、プラスチック基材への密着性に優れることが報告されている（特許文献４）。
【０００７】
防塵性、屈曲性、耐水性に優れたフィルムコーティング材として、ヘキサメチレンジイソシアネートの３量体とステアリルアルコールの反応物を構成単位として有する水系アクリルウレタン樹脂が報告されている（特許文献５）。
【０００８】
また、カーボネート構造を有するウレタン樹脂を含有する塗布層を有する積層ポリエステルフィルムが報告されている（特許文献６）。
【先行技術文献】
【特許文献】
【０００９】
【特許文献１】特開平１０−１２０７５７号公報
【特許文献２】特開２００５−２８１５４４号公報
【特許文献３】国際公開第２０１４／１０３６８９号
【特許文献４】特開平１０−２７３５８７号公報
【特許文献５】特開２０１３−３５８９５号公報
【特許文献６】特開２０１４−８１８号公報
【発明の概要】
【発明が解決しようとする課題】
【００１０】
しかしながら、特許文献４、５、６記載のポリウレタン樹脂、及びアクリル樹脂からなるエマルジョン組成物から得られる塗膜は、耐スクラッチ性が十分ではなかった。特にポリエステルフィルム上に耐スクラッチ性に優れた塗膜を与えるエマルジョン組成物は提案されていなかった。
【００１１】
本発明の課題は、耐スクラッチ性に優れた塗膜を与えるエマルジョン組成物を提供することである。
【課題を解決するための手段】
【００１２】
本発明は、以下の［１］〜［８］に関する。
[１] ポリウレタン樹脂及びアクリル樹脂を含むエマルジョン組成物であって、
前記ポリウレタン樹脂が、
（ａ）ポリカーボネートポリオール由来の構造と、（ｂ）酸性基含有ポリオール由来の構造と、
（ｃ）ポリイソシアネート由来の構造と、
を有し、
前記ポリウレタン樹脂中のウレタン基とウレア基の合計濃度が、５質量％以上１１質量%以下であることを特徴とする、エマルジョン組成物。
[２] 造膜助剤を更に含む、[１]に記載のエマルジョン組成物。  
[３] 造膜助剤が、３−メトキシ−Ｎ、Ｎ−ジメチルプロパンアミドである[１]又は[２]に記載のエマルジョン組成物。
[４] ポリウレタン樹脂が、（ｅ−１）１分子中に酸性基を１つと水酸基を１つ有する末端停止剤由来の構造と、（ｆ−２）１分子中にアミノ基及び／又はイミノ基を合計で３つ以上有する鎖延長剤由来の構造とを有する[１]〜[３]のいずれかに記載のエマルジョン組成物。
[５] ポリウレタン樹脂とアクリル樹脂の合計を１００質量％とした際に、ポリウレタン樹脂を３５〜９０質量％の割合で含む、[１]〜[４]のいずれかに記載のエマルジョン組成物。
[６] [１]〜[５]のいずれかに記載のエマルジョン組成物を含む、塗料組成物。
[７] [１]〜[５]のいずれかに記載のエマルジョン組成物を含む、インク組成物。
[８] [１]〜[５]のいずれかに記載のエマルジョン組成物を含む、コーティング剤組成物。
[９] [８]に記載のコーティング剤組成物を硬化させて得られる、コーティング層と、プラスチック基材からなる層とを有する、積層体。
[１０]プラスチック基材がポリエステル樹脂である[９]に記載の積層体。
【発明の効果】
【００１３】
本発明により、耐スクラッチ性に優れた塗膜を与えるエマルジョン組成物が提供される。
【発明を実施するための形態】
【００１４】
以下、本発明の実施態様を詳細に説明する。なお、本発明のような高分子化合物は、複数種類の原料化合物の反応により多数の構造を有する生成物が得られるものである。そのため、高分子化合物は、包含される多数の構造を一般式で記載することができてもその構造により一義的に示されない。また、その物性について、機器分析等により直接的に測定し、特定することや既存の化合物と区別することは困難である。よって、本発明においては「ポリウレタン樹脂」をはじめとした高分子化合物を、必要に応じ製造方法により特定することがある。
【００１５】
＜エマルジョン組成物＞
エマルジョン組成物は、ポリウレタン樹脂並びにアクリル樹脂、及び水系媒体を含む。
【００１６】
エマルジョン組成物は、ポリウレタン樹脂及びアクリル樹脂を含むことにより、エマルジョン組成物を用いてプラスチックフィルムへの積層体とした場合、プラスチックとエマルジョン組成物から形成される塗膜の高い耐スクラッチ性が発現される。
【００１７】
ポリウレタン樹脂及びアクリル樹脂は、ポリウレタン樹脂エマルジョン及びアクリル樹脂エマルジョンとして別々に水系媒体中に分散されていてもよく、ポリウレタン樹脂がアクリル樹脂を内包する形で分散されていてもよい。
ここで、「内包」とは、ポリウレタン樹脂とアクリル樹脂とが完全に分離・独立して水性媒体中に分散している状態以外を広く意味する。このとき、ポリウレタン樹脂中のアクリル樹脂の存在位置は、特に限定されず、中心付近又は中心付近からずれた任意の位置に、単一又は複数に分離して存在していても構わない。
【００１８】
＜＜ポリウレタン樹脂エマルジョン＞＞
ポリウレタン樹脂エマルジョンは、ポリウレタン樹脂及び水系媒体を含有する。具体的には、ポリウレタン樹脂エマルジョンは、水系媒体にポリウレタン樹脂が分散された、ポリウレタン樹脂の水性分散体である。「ポリウレタン樹脂エマルジョン」は、「水分散型ポリウレタン樹脂」又は「水性ポリウレタン樹脂分散体」ともいわれる。
【００１９】
＜＜＜ポリウレタン樹脂＞＞＞
ポリウレタン樹脂は、（ａ）ポリカーボネートポリオール由来の構造と、（ｂ）酸性基含有ポリオール由来の構造と、（ｃ）ポリイソシアネート由来の構造とを有する。ポリウレタン樹脂は、更に、任意の構造として、（ｄ）その他のポリオール由来の構造、（ｅ）末端停止剤由来の構造、及び（ｆ）鎖延長剤由来の構造、からなる群より選択される１以上の更なる構造を有することができる。
耐スクラッチ性の観点から、（ｅ）末端停止剤由来の構造として、（ｅ−１）１分子中に酸性基を１つと水酸基を１つ有する末端停止剤由来の構造を有することが好ましい。さらに、（ｆ）鎖延長剤由来の構造として、（ｆ−２）１分子中にアミノ基及び／又はイミノ基を合計で３つ以上有する鎖延長剤由来の構造を有することが好ましい。
【００２０】
（ａ）ポリカーボネートポリオール由来の構造とは、（ａ）ポリカーボネートポリオールの分子構造のうち、ポリウレタン化反応に関与する基以外の部分構造を意味する。（ａ）ポリカーボネートポリオール由来の構造は、（ａ）ポリカーボネートポリオールによって、ポリウレタンに導入される。（ｂ）〜（ｄ）についても同様である。
また、（e）末端停止剤由来の構造とは、（e）末端停止剤の分子構造のうち、ウレタン化反応及び／又は鎖延長反応を停止する反応に関与する基以外の部分構造を意味する。（e）末端停止剤由来の構造は、（e）末端停止剤によってポリウレタンに導入される。
また、（ｆ）鎖延長剤由来の構造とは、（ｆ）鎖延長剤の分子構造のうち、鎖延長化反応に関与する基以外の部分構造を意味する。（ｆ）鎖延長剤由来の構造は、（ｆ）鎖延長剤によってポリウレタンに導入される。
【００２１】
＜＜＜＜（ａ）ポリカーボネートポリオール＞＞＞＞
（ａ）ポリカーボネートポリオールは、分子中にカーボネート結合を有するポリオールであれば特に限定されない。（ａ）ポリカーボネートポリオールは、例えば、ジオール等のポリオールモノマーがカーボネート結合したものであることが好ましい。また、（ａ）ポリカーボネートポリオールは、分子中のカーボネート結合の平均数以下の数のエーテル結合やエステル結合を含有していてもよい。
【００２２】
（ａ）ポリカーボネートポリオールは、例えば、ポリオールモノマーと、炭酸エステル化合物及び／又はホスゲンとを反応させて得られる。
【００２３】
ポリオールモノマーとしては、特に限定されないが、例えば、脂肪族ポリオールモノマー、脂環構造を有するポリオールモノマー、芳香族ポリオールモノマー、ポリエステルポリオールモノマー、ポリエーテルポリオールモノマー等が挙げられる。
【００２４】
脂肪族ポリオールモノマーとしては、特に限定されないが、例えば、エチレングリコール、１，３−プロパンジオール、１，４−ブタンジオール、１，５−ペンタンジオール、１，６−ヘキサンジオール、１，７−ヘプタンジオール、１，８−オクタンジオール、１，９−ノナンジオール、１，１０−デカンジオール、１，１１−ウンデカンジオール、１，１２−ドデカンジオール等の直鎖状脂肪族ジオール；イソプロピレングリコール、１，３−ブタンジオール、２−メチル−１，３−プロパンジオール、１，４−ペンタンジオール、２−メチル−１，４−ブタンジオール、ネオペンチルグリコール、１，５−ヘキサンジオール、２−メチル−１，５−ペンタンジオール、３−メチル−１，５−ペンタンジオール、２−メチル−１，８−オクタンジオール、２−メチル−１，９−ノナンジオール、２−メチル−１，３−プロパンジオール、１，１，１−トリメチロールプロパン、ペンタエリスリトール等の分岐鎖状脂肪族ジオール；トリメチロールプロパン、ペンタエリスリトール等の３官能基以上の官能基を有する多価アルコール等が挙げられる。
【００２５】
脂環構造を有するポリオールモノマーとしては、特に限定されないが、例えば、１，３−シクロペンタンジオール、１，３−シクロヘキサンジオール、１，４−シクロヘキサンジオール、１，３−シクロヘキサンジメタノール、１，４−シクロヘキサンジメタノール、１，４−シクロヘプタンジオール、２，７−ノルボルナンジオール、１，４−ビス（ヒドロキシエトキシ）シクロヘキサン、イソソルビド、ダイマージオール等が挙げられる。
【００２６】
芳香族ポリオールモノマーとしては、特に限定されないが、例えば、カテコール、ヒドロキノン、レゾルシノール、１，３−ベンゼンジメタノール、１，４−ベンゼンジメタノール、ビスフェノールＡ等が挙げられる。
【００２７】
ポリエステルポリオールモノマーとしては、特に限定されないが、例えば、６−ヒドロキシカプロン酸とヘキサンジオールとのポリエステルポリオール等のヒドロキシカルボン酸とジオールとのポリエステルポリオール、アジピン酸とヘキサンジオールとのポリエステルポリオール等のジカルボン酸とジオールとのポリエステルポリオール等が挙げられる。
【００２８】
ポリエーテルポリオールモノマーとしては、特に限定されないが、例えば、ポリエチレングリコールやポリプロピレングリコールやポリテトラメチレングリコール等のポリアルキレングリコール、及びこれらの高重合体等が挙げられる。
【００２９】
ポリオールモノマーは、それぞれ、複数種を併用してもよい。
【００３０】
炭酸エステルとしては、特に限定されないが、例えば、ジメチルカーボネート、ジエチルカーボネート等の脂肪族炭酸エステル；ジフェニルカーボネート等の芳香族炭酸エステル；エチレンカーボネート等の環状炭酸エステル等が挙げられる。ポリカーボネートポリオールの製造が容易になることから、脂肪族炭酸エステルが好ましく、ジメチルカーボネートが特に好ましい。
炭酸エステルは、複数種を併用してもよい。
【００３１】
塩素の含有量が少なく、着色しにくい等の利点がある観点から、ポリカーボネートポリオールは、ポリオールモノマーと炭酸エステル化合物とを反応させて得られるポリカーボネートポリオールが好ましい。ポリカーボネートポリオールは、主鎖に脂環構造を有しないポリオールモノマーと炭酸エステルとを反応させて得られるポリカーボネートポリオール；主鎖に脂環構造を有するポリオールモノマーと炭酸エステルとを反応させて得られるポリカーボネートポリオール；主鎖に脂環構造を有するポリオールモノマーと、他のポリオールモノマー（主鎖に脂環構造を有しないポリオールモノマー）と、炭酸エステルとを反応させて得られるポリカーボネートポリオール等がより好ましい。
【００３２】
ここで、主鎖に脂環構造を有しないポリオールモノマーと炭酸エステルとを反応させて得られるポリカーボネートポリオールとしては、１種以上の脂肪族ジオールと炭酸エステルとを反応させて得られるポリカーボネートジオール；ポリテトラメチレンカーボネートジオール、ポリペンタメチレンカーボネートジオール、ポリへキサメチレンカーボネートジオール等の脂肪族ポリカーボネートジオール；ポリ１，４−キシリレンカーボネートジオール等の芳香族ポリカーボネートジオール；脂肪族ジオールと芳香族ジオールと炭酸エステルとを反応させて得られるポリカーボネートジオール；脂肪族ジオールとダイマージオールと炭酸エステルとを反応させて得られるポリカーボネートジオール等の共重合ポリカーボネートジオールが好ましい。
【００３３】
以上により、（ａ）ポリカーボネートポリオールとしては、１，６−ヘキサンジオールと炭酸エステルとを反応させて得られたポリカーボネートジオール；１，６−ヘキサンジオール及び１，５−ペンタンジオールの混合物と炭酸エステルとを反応させて得られたポリカーボネートジオール；１，６−ヘキサンジオール及び１，４−ブタンジオールの混合物と炭酸エステルとを反応させて得られたポリカーボネートジオール；１，４−シクロヘキサンジメタノールと炭酸エステルとを反応させて得られたポリカーボネートジオール；１，６−ヘキサンジオール及び１，４−シクロヘキサンジメタノールの混合物と炭酸エステルとを反応させて得られたポリカーボネートジオール等が特に好ましい。
【００３４】
ポリオールモノマー及び炭酸エステル化合物からポリカーボネートポリオールを製造するための方法としては、例えば、以下の方法が挙げられる。反応器中に炭酸エステルと、この炭酸エステルのモル数に対して過剰のモル数のポリオールモノマーとを加え、温度１６０℃〜２００℃、圧力５０ｍｍＨｇ程度で５時間〜６時間反応させた後、更に数ｍｍＨｇ以下の圧力において２００℃〜２２０℃で数時間反応させる方法が挙げられる。上記反応においては副生するアルコールを系外に抜き出しながら反応させることが好ましい。また、炭酸エステルが副生するアルコールと共沸することにより系外へ抜け出る場合には、過剰量の炭酸エステルを加えてもよい。上記反応において、チタニウムテトラブトキシド等の触媒を使用してもよい。
【００３５】
（好ましい態様）
（ａ）ポリカーボネートポリオールの数平均分子量は、特に限定されないが、４００〜８，０００であることが好ましく、４００〜４，０００であることが特に好ましい。（ａ）ポリカーボネートポリオールの数平均分子量が４００〜８，０００である場合、ポリウレタン樹脂エマルジョンの粘度を適切にできると共に、ポリウレタン樹脂エマルジョンの取り扱い性が良好になる。また、ポリカーボネートポリオールのソフトセグメントとしての性能が向上するため、エマルジョン組成物を用いて塗膜を形成した場合に、塗膜に割れが発生しにくく、更に、ポリカーボネートポリオールと、イソシアネート化合物との反応性を向上させることができるため、ウレタン樹脂の製造を効率的に行うことができる。
【００３６】
なお、本明細書において、数平均分子量は、ＪＩＳ  Ｋ  １５７７に準拠して測定した水酸基価に基づいて算出した数平均分子量とする。具体的には、数平均分子量は、化合物の水酸基価を測定し、末端基定量法により、式（５６．１×１，０００×価数）／水酸基価（ｍｇＫＯＨ／ｇ）を用いて算出することができる。前記式中において、価数は１分子中の水酸基の数であり、ポリカーボネートポリオールがポリカーボネートジオールの場合は価数が２となる。
【００３７】
ポリカーボネートポリオールは、密着性の観点から、主鎖に脂環構造を有しないポリカーボネートジオールが好ましく、耐薬品性の観点から、１，６−ヘキサンジオールと炭酸エステルとを反応させて得られたポリカーボネートジオールが更に好ましい。
（ａ）ポリカーボネートポリオールは、複数種を併用してもよい。
【００３８】
＜＜＜＜（ｂ）酸性基含有ポリオール＞＞＞＞
（ｂ）酸性基含有ポリオールは、一分子中に２個以上の水酸基（但し、フェノール性水酸基を含まない）と、１個以上の酸性基を有するポリオールである。ポリウレタン樹脂が（ｂ）酸性基含有ポリオール由来の構造を有することにより、ポリウレタン樹脂エマルジョンが保護コロイド、乳化剤及び／又は界面活性剤を含んでいなくても、水性樹脂分散体組成物の水への分散安定性が向上する。
【００３９】
ここで、酸性基含有ポリオールの酸性基としては、カルボキシ基、スルホン酸基、リン酸基、フェノール性水酸基等が挙げられるが、水への分散安定性の観点から、カルボキシ基が好ましい。
【００４０】
（ｂ）酸性基含有ポリオールとしては、特に制限されないが、具体的には、２，２−ジメチロールプロピオン酸、２，２−ジメチロールブタン酸等のジメチロールアルカン酸；Ｎ，Ｎ−ビスヒドロキシエチルグリシン、Ｎ，Ｎ−ビスヒドロキシエチルアラニン、３，４−ジヒドロキシブタンスルホン酸、３，６−ジヒドロキシ−２−トルエンスルホン酸等が挙げられる。入手が容易である観点から、（ｂ）酸性基含有ポリオールは、２個のメチロール基を含む炭素数４〜１２のアルカン酸（ジメチロールアルカン酸）が好ましく、２，２−ジメチロールプロピオン酸が特に好ましい。
（ｂ）酸性基含有ポリオールは、複数種を併用してもよい。
【００４１】
＜＜＜＜（ｂ’）中和剤＞＞＞＞
（ｂ’）中和剤は、（ｂ）酸性基含有ポリオールの酸性基を中和することができるものであれば特に限定されず、酸性基の種類等に応じて適宜選択できる。（ｂ’）中和剤としては、具体的には、例えば、トリメチルアミン、トリエチルアミン、トリイソプロピルアミン、トリブチルアミン、トリエタノールアミン、Ｎ−メチルジエタノールアミン、Ｎ−エチルジエタノールアミン、Ｎ−フェニルジエタノールアミン、ジメチルエタノールアミン、ジエチルエタノールアミン、Ｎ−メチルモルホリン、ピリジン、２−（ジメチルアミノ）−２−メチル−１−プロパノール（ＤＭＡＰ）等の有機アミン類；水酸化ナトリウム、水酸化カリウム等の無機アルカリ塩類；アンモニア等が挙げられる。（ｂ’）中和剤は、好ましくは有機アミン類であり、より好ましくは３級アミンであり、特に好ましくはトリエチルアミンである。
（ｂ’）中和剤は、複数種を併用してもよい。
【００４２】
＜＜＜＜（ｃ）ポリイソシアネート化合物＞＞＞＞
（ｃ）ポリイソシアネートは、一分子当たりのイソシアネート基は通常２個であるが、ポリウレタン樹脂がゲル化をしない範囲で、トリフェニルメタントリイソシアネートのようなイソシアネート基を３個以上有するポリイソシアネートも使用することができる。
（ｃ）ポリイソシアネートとしては、特に限定されず、芳香族ポリイソシアネート、脂肪族ポリイソシアネート、脂環式ポリイソシアネート等が挙げられる。
【００４３】
芳香族ポリイソシアネートとしては、特に限定されないが、具体的には、１，３−フェニレンジイソシアネート、１，４−フェニレンジイソシアネート、２，４−トリレンジイソシアネート（ＴＤＩ）、２，６−トリレンジイソシアネート、４，４’−ジフェニルメタンジイソシアネート（ＭＤＩ）、２，４−ジフェニルメタンジイソシアネート、４，４’−ジイソシアネートビフェニル、３，３’−ジメチル−４，４’−ジイソシアネートビフェニル、３，３’−ジメチル−４，４’−ジイソシアネートジフェニルメタン、１，５−ナフチレンジイソシアネート、４，４’，４’’−トリフェニルメタントリイソシアネート、ｍ−イソシアネートフェニルスルホニルイソシアネート、ｐ−イソシアネートフェニルスルホニルイソシアネート、１，３−ビス（２−イソシアネート２−プロピル）ベンゼン（ＴＭＸＤＩ）等が挙げられる。
【００４４】
脂肪族ポリイソシアネートとしては、特に限定されないが、具体的には、エチレンジイソシアネート、テトラメチレンジイソシアネート、ヘキサメチレンジイソシアネート（ＨＤＩ）、ドデカメチレンジイソシアネート、１，６，１１−ウンデカントリイソシアネート、２，２，４−トリメチルヘキサメチレンジイソシアネート、リジンジイソシアネート、２，６−ジイソシアネートメチルカプロエート、ビス（２−イソシアネートエチル）フマレート、ビス（２−イソシアネートエチル）カーボネート、２−イソシアネートエチル−２，６−ジイソシアネートヘキサノエート等が挙げられる。
【００４５】
脂環式ポリイソシアネートとしては、特に限定されないが、具体的には、イソホロンジイソシアネート（ＩＰＤＩ）、４，４’−ジシクロヘキシルメタンジイソシアネート（Ｈ１２ＭＤＩ、水素添加ＭＤＩ）、シクロヘキシレンジイソシアネート、メチルシクロヘキシレンジイソシアネート（水素添加ＴＤＩ）、ビス（２−イソシアネートエチル）−４−ジクロヘキセン−１，２−ジカルボキシレート、２，５−ノルボルナンジイソシアネート、２，６−ノルボルナンジイソシアネート、水素添加キシリレンジイソシアネート（水素添加ＸＤＩ）等が挙げられる。
【００４６】
エマルジョン組成物の硬化塗膜の黄変が抑制される観点から、（ｃ）ポリイソシアネートは、脂肪族ポリイソシアネートもしくは脂環式ポリイソシアネートが好ましく、反応の制御が行いやすいという観点から、イソホロンジイソシアネート及び／又は４，４’−ジシクロヘキシルメタンジイソシアネートであることが更に好ましい。
【００４７】
耐薬品性が高くなる観点から、４，４’−ジシクロヘキシルメタンジイソシアネートが好ましい。プラスチック基材への密着性が高くなる観点から、イソホロンジイソシアネートが好ましい。
（ｃ）ポリイソシアネートは、複数種を併用してもよい。
【００４８】
＜＜＜＜（ｄ）その他のポリオール＞＞＞＞
その他のポリオールは、（ａ）及び（ｂ）以外のポリオールである。ポリオールは、１分子中に２つ以上の水酸基を有するものであれば特に限定されない。このような他のポリオールとしては、ポリエステルポリオール、（ａ）以外のポリエーテルポリオール、ポリオレフィンポリオール、アクリルポリオール、ポリジエンポリオール等が挙げられる。
【００４９】
（ポリエステルポリオール）
ポリエステルポリオールとしては、特に限定されないが、例えば、ポリエチレンアジペートジオール、ポリブチレンアジペートジオール、ポリエチレンブチレンアジペートジオール、ポリへキサメチレンイソフタレートアジペートジオール、ポリエチレンサクシネートジオール、ポリブチレンサクシネートジオール、ポリエチレンセバケートジオール、ポリブチレンセバケートジオール、ポリ−ε−カプロラクトンジオール、ポリ（３−メチル−１，５−ペンチレンアジペート）ジオール、１，６−へキサンジオールとダイマー酸の重縮合物等のポリエステルジオールが挙げられる。
【００５０】
（ポリエーテルポリオール）
ポリエーテルポリオールとしては、ポリエチレングリコール、ポリピロピレングリコール、エチレンオキシドとプロピレンオキシドとのランダム共重合体やブロック共重合体、又はエチレンオキシドとブチレンオキシドとのランダム共重合体やブロック共重合体、ポリテトラメチレングリール等が挙げられる。更に、エーテル結合とエステル結合とを有するポリエーテルポリエステルポリオール等をポリエーテルジオールとして用いてもよい。
【００５１】
（低分子量ジオール）
低分子量ジオールの数平均分子量は、特に限定はないが、６０以上４００未満であることが好ましい。低分子量ジオールの具体例としては、例えば、エチレングリコール、１，３−プロパンジオール、２−メチル−１，３−プロパンジオール、２，２−ジメチル−１，３−プロパンジオール、２−ブチル−２−エチル−１，３−プロパンジオール、１，４−ブタンジオール、１，５−ペンタンジオール、３−メチル−１，５−ペンタンジオール、１，６−ヘキサンジオール、１，９−ノナンジオール、２−メチル−１，８−オクタンジオール、ジエチレングリコール、トリエチレングリコール、テトラエチレングリコール等の炭素数２〜９の脂肪族ジオール；１，４−シクロヘキサンジメタノール、１，３−シクロヘキサンジメタノール、１，４−シクロヘキサンジオール、１，４−ビス（ヒドロキシエチル）シクロヘキサン、２，７−ノルボルナンジオール、テトラヒドロフランジメタノール、２，５−ビス（ヒドロキシメチル）−１，４−ジオキサン等の炭素数６〜１２の脂環式構造を有するジオール等を挙げることができる。更に、低分子量ジオールとして、トリメチロールプロパン、ペンタエリスリトール、ソルビトール等の低分子量多価アルコールを低分子量ジオールとして用いてもよい。
（ｄ）他のポリオールは、複数種を併用してもよい。
【００５２】
＜＜＜＜（ｅ）末端停止剤＞＞＞＞
（ｅ）末端停止剤は、ポリウレタン樹脂末端のウレタン化反応及び／又は鎖延長反応を停止できる成分である。（ｅ）末端停止剤としては、耐スクラッチ性の観点から、（ｅ−１）１分子中に酸性基を１つと水酸基を１つ有する化合物が好ましい。（ｆ−２）由来の構造を有する鎖延長剤及び／又は造膜助剤と併用してもよい―、が、より優れた耐スクラッチ性を有する塗膜が得られる観点から、（ｅ―１）由来の構造を有する末端停止剤は、（ｆ−２）由来の構造を有する鎖延長剤と併用することが好ましい。
【００５３】
（ｅ−１）１分子中に酸性基を１つと水酸基を１つ有する化合物として、具体的には、例えば、グリコール酸（２−ヒドロキシ酢酸）、ヒドロキシピバル酸（ＨＰＡ）、乳酸、３−ヒドロキシ酪酸、４−ヒドロキシ酪酸、１０−ヒドロキシデカン酸、ヒドロキシピバル酸（２，２−ジメチル−３−ヒドロキシプロピオン酸）、１２−ヒドロキシドデカン酸、１６−ヒドロキシヘキサデカン酸、乳酸、トリクロロ乳酸、サリチル酸、ヒドロキシ安息香酸、１−ヒドロキシ−２−ナフトエ酸、３−ヒドロキシプロピオン酸、２−ヒドロキシオクタン酸、３―ヒドロキシウンデカン酸、１２−ヒドロキシステアリン酸（ＨＳＡ）、１２−ヒドロキシオレイン酸等が挙げられるが、耐スクラッチ性の観点から、１２−ヒドロキシステアリン酸（ＨＳＡ）が特に好ましい。
【００５４】
（ｅ−２）１分子中に酸性基を１つと水酸基を１つ有する化合物以外の末端停止剤としては、イソシアナト基と反応する基を１つ有する化合物が挙げられる。イソシアナト基と反応する基としては、水酸基、アミノ基、イミノ基、メルカプト基等を合計１つ持つ化合物が挙げられ、具体例としては、例えばｎ−ブチルアミン、ジ−ｎ−ブチルアミン等のモノアミン；エタノール、イソプロパノール、ブタノール等の１価アルコール等が挙げられる。  
（ｅ）末端停止剤は、複数種を併用してもよい。
【００５５】
＜＜＜＜（ｆ）鎖延長剤＞＞＞＞
（ｆ）鎖延長剤としては、イソシアナト基と反応する基を２つ以上有する化合物が挙げられ、例えば、１分子中にアミノ基及び／又はイミノ基を合計で２つ以上有するポリアミン、ポリオール、並びに水が挙げられる。
【００５６】
１分子中にアミノ基及び／又はイミノ基を合計で２つ以上有するポリアミン化合物としては、（ｆ−１）１分子中にアミノ基及び／又はイミノ基を合計で２つ有するポリアミン、並びに、（ｆ−２）１分子中にアミノ基及び／又はイミノ基を合計で３つ以上有するポリアミンが挙げられる。
【００５７】
耐スクラッチ性の観点から、（ｆ−２）１分子中にアミノ基及び／又はイミノ基を合計で３つ以上有するポリアミンを使用することが好ましい。（ｅ―１）由来の構造の末端停止剤及び／又は造膜助剤と併用してもよいが、より優れた耐スクラッチ性を有する塗膜が得られる観点から、（ｆ−２）由来の構造を有する鎖延長剤は、（ｅ−１）由来の構造を有する末端停止剤と併用することが好ましい。
【００５８】
（ｆ−１）１分子中にアミノ基及び／又はイミノ基を合計で２つ有するポリアミンとして、ヒドラジン、エチレンジアミン、１，４−テトラメチレンジアミン、２−メチル−１，５−ペンタンジアミン、１，６−ヘキサメチレンジアミン、１，４−ヘキサメチレンジアミン、３−アミノメチル−３，５，５−トリメチルシクロヘキシルアミン、１，３−ビス（アミノメチル）シクロヘキサン、キシリレンジアミン等の１級ジアミン；及びピペラジン、２，５−ジメチルピペラジン等の２級ジアミン化合物等のジアミンが挙げられる。
【００５９】
（ｆ−２）１分子中にアミノ基及び／又はイミノ基を合計で３つ以上有するポリアミンの例としては、特に制限されないが、例えば、ジエチレントリアミン（ＤＥＴＡ）、ビス（２−アミノプロピル）アミン、ビス（３−アミノプロピル）アミン等のトリアミン；トリエチレンテトラミン、トリプリピレンテトラミン、Ｎ−（ベンジル）トリエチレンテトラミン、Ｎ，Ｎ’’’−（ジベンジル）トリエチレンテトラミン、Ｎ−（ベンジル）−Ｎ’’’−（２−エチルヘキシル）トリエチレンテトラミン等のテトラミン；テトラエチレンペンタミン、テトラプロピレンペンタミン等のペンタミン；ペンタエチレンヘキサミン、ペンタプロピレンヘキサミン等のヘキサミン；ポリエチレンイミン、ポリプロピレンイミン等のポリアミン等が挙げられるが、耐スクラッチ性の観点から、ジエチレントリアミン（ＤＥＴＡ）が特に好ましい。
【００６０】
ポリオールとしては、１，４−ブタンジオール、１，５−ペンタンジオール、１，６−ヘキサンジオール等が好ましい。
（ｆ）鎖延長剤は、複数種を併用してもよい。
【００６１】
＜＜＜ポリウレタン樹脂の特性＞＞＞
ポリウレタン樹脂中のウレタン基とウレア基の含有量は、５質量％以上１１質量％以下であり、より好ましくは８質量％以上１１質量％以下である。この範囲とすることで、耐スクラッチ性が向上する。
【００６２】
ポリウレタン樹脂中のウレタン基の含有量は、以下の式で求めることができる。
（１）（ａ）ポリカーボネートポリオールと、（ｂ）酸性基含有ポリオールと、（ｄ）その他のポリオールと、（ｅ）末端停止剤と、（ｆ）鎖延長剤との合計の水酸基のモル数が、（ｃ）ポリイソシアネートのイソシアナト基のモル数より少ない場合、（ポリウレタン樹脂中のウレタン基の濃度（質量％））＝｛（（ａ）ポリカーボネートポリオールと、（ｂ）酸性基含有ポリオールと、（ｄ）その他のポリオールと、（ｅ）末端停止剤と、（ｆ）鎖延長剤との合計の水酸基のモル数）×５９．０２｝／（ポリウレタン樹脂固形分（ｇ））により求められる。
【００６３】
（２）（ａ）ポリカーボネートポリオールと、（ｂ）酸性基含有ポリオールと、（ｄ）その他のポリオールと、（ｅ）末端停止剤と、（ｆ）鎖延長剤との合計の水酸基のモル数が、（ｃ）ポリイソシアネートのイソシアナト基のモル数より多い場合、（ポリウレタン樹脂中のウレタン基の濃度（質量％））＝｛（ｃ）ポリイソシアネートのイソシアナト基のモル数）×５９．０２｝／（ウレタン樹脂固形分（ｇ））により求められる。
【００６４】
ポリウレタン樹脂中のウレア基の含有量は、以下の式で求めることができる。
（３）ポリウレタンプレポリマー中のイソシアナト基のモル数が、（ｆ）鎖延長剤のアミノ基のモル数より少ない場合、（ポリウレタン樹脂中のウレア基の濃度（質量％））＝｛（ｃ）ポリイソシアネートのイソシアナト基のモル数）×５８．０４｝／（ポリウレタン樹脂固形分（ｇ））により求められる。
【００６５】
（４）ポリウレタンプレポリマー中のイソシアナト基のモル数が、（ｆ）鎖延長剤のアミノ基のモル数より多い場合、（ポリウレタン樹脂中のウレア基の濃度（質量％））＝｛（ｆ）鎖延長剤のアミノ基のモル数）×５８．０４｝／（ポリウレタン樹脂固形分（ｇ））により求められる。
【００６６】
ポリウレタン樹脂の重量平均分子量は、特に限定されないが、例えば、１０，０００〜２，０００，０００であることが好ましく、１０，０００〜１，０００，０００であることがより好ましく、２０，０００〜５００，０００であることが特に好ましい。本明細書において、重量平均分子量は、ゲルパーミエーションクロマトグラフィー（ＧＰＣ）で測定したポリスチレン換算の重量平均分子量である。
【００６７】
ポリウレタン樹脂エマルジョン中のポリウレタン樹脂の固形分（ただし、酸性基を中和するための中和剤を除く）に対する脂環構造含有割合（以下、単に「脂環構造含有割合」という。）は、例えば、１質量％〜５０質量％であることが好ましく、３質量％〜２０質量％であることがより好ましく、５質量％〜１５質量％であることが更に好ましい。５０質量％以下とすることで、プラスチック基材への密着性が高くなる傾向がある。１質量％以上とすることで耐薬品性が高くなる傾向がある。
【００６８】
本明細書において、脂環構造含有割合は、ポリウレタン樹脂中に占める、脂環式基の重量割合とする。例えば、シクロヘキサン残基等のシクロアルカン残基（１，４−ヘキサンジメタノールの場合は、シクロヘキサンから２つの水素原子を除いた部分）や、ジシクロヘキシルメタン残基（４，４’−ジシクロヘキシルメタンジイソシアネートの場合は、ジシクロヘキシルメタンから４つの水素原子と１つの炭素原子を除いた部分）や、イソホロン残基（イソホロンジイソシアネートの場合は、シクロヘキサンから５つの水素原子を除いた部分）や、テトラヒドロフラン残基等の不飽和へテロ環残基（テトラヒドロフランジメタノールの場合は、テトラヒドロフランから２つの水素原子を除いた部分）に基づき、算出した値である。
【００６９】
＜＜＜ポリウレタン樹脂の組成＞＞＞
ポリウレタン樹脂における（ａ）ポリカーボネートポリオール由来の構造、（ｂ）酸性基含有ポリオール由来の構造、（ｃ）ポリイソシアネート由来の構造、（ｄ）その他のポリオール由来の構造、（ｅ）末端停止剤由来の構造、（ｆ）鎖延長剤由来の構造、及び（ｂ’）中和剤の部分の含有量は、特に制限されない。例えば、後述するポリウレタン樹脂エマルジョンの製造方法における、各成分の使用量となる量が挙げられる。
【００７０】
＜＜＜水系媒体＞＞＞
ポリウレタン樹脂エマルジョンにおいて、ポリウレタン樹脂を分散させる媒体としては、水が挙げられる。水としては、例えば、上水、イオン交換水、蒸留水、超純水等が挙げられるが、入手が容易であることや、粒子が不安定になる原因となる塩の影響が少ないこと等の観点から、イオン交換水が好ましい。
【００７１】
＜＜＜造膜助剤＞＞＞
耐スクラッチ性の観点から、水系媒体は、造膜助剤を含むことが好ましい。（ｅ―１）由来の構造を有する末端停止剤及び／又は（ｆ−２）由来の構造を有する鎖延長剤を併用してもよいし、造膜助剤を単独で使用してもよい。
なお、造膜助剤は、アクリル樹脂エマルジョンの水系媒体に含まれていてもよいし、エマルジョン組成物の水系媒体に含まれていてもよい。
造膜助剤としては、例えば、アセトン、メチルエチルケトン、メチルイソブチルケトン、テトラヒドロフラン、ジオキサン、ジメチルホルムアミド、ジメチルスルホキシド、Ｎ−メチルピロリドン、Ｎ−エチルピロリドン、β−アルコキシプロピオンアミド、ジプロピレングリコールジメチルエーテル、酢酸エチル等が挙げられる。
耐スクラッチ性向上の観点から、β−アルコキシプロピオンアミドが特に好ましい。
【００７２】
＜＜＜ポリウレタン樹脂エマルジョンの製造方法＞＞＞
ポリウレタン樹脂エマルジョンの製造方法は、ポリウレタン樹脂が水系媒体に分散されている、水性ポリウレタン樹脂分散体が得られる方法であれば特に限定されない。ポリウレタン樹脂エマルジョンの製造方法としては、全ての原料を一度に反応させるワンショット法や、イソシアネート末端のポリウレタンプレポリマーを製造した後に鎖延長剤を反応させるプレポリマー法等が挙げられる。以下、プレポリマー法によるポリウレタン樹脂エマルジョンの製造方法の一例について説明する。
【００７３】
プレポリマー法によるポリウレタン樹脂エマルジョンの製造方法は、
（ａ）ポリカーボネートポリオールと、（ｂ）酸性基含有ポリオールと、（ｃ）ポリイソシアネートと、場合により、（ｄ）その他のポリオールと、（ｅ）末端停止剤、を反応させて（Ａ）ポリウレタンプレポリマーを得る工程（α）と、
（Ａ）ポリウレタンプレポリマーの酸性基を（ｂ’）中和剤を用いて中和する工程（β）と、
（Ａ）ポリウレタンプレポリマーを水系溶媒中に分散させる工程（γ）と、
（Ａ）ポリウレタンプレポリマーと、（Ａ）ポリウレタンプレポリマーのイソシアネート基に対して反応性を有する（ｆ）鎖延長剤とを反応させる工程（δ）と、
を含む方法等が挙げられる。ここで、工程（α）は、更に、得られた（Ａ）ポリウレタンプレポリマーに、（ｅ）末端停止剤を添加する工程を含んでもよい。
【００７４】
工程（α）は、不活性ガス雰囲気下で行ってもよいし、大気雰囲気下で行ってもよい。
【００７５】
工程（α）において、（ａ）ポリカーボネートポリオールの使用量は、特に制限されないが、（ａ）ポリカーボネートポリオールと、（ｂ）酸性基含有ポリオールと、（ｃ）ポリイソシアネートと、場合により、（ｄ）その他のポリオールと、（ｅ）末端停止剤と、（ｆ）鎖延長剤との全量１００質量部（以下、「（ａ）〜（ｆ）の全量１００質量部」ともいう。）に対して、好ましくは２０〜９０質量部、特に好ましくは５０〜８０質量部である。
【００７６】
工程（α）において、（ｃ）ポリイソシアネートの使用量は、特に制限されないが、（ａ）ポリカーボネートポリオール、（ｂ）酸性基含有ポリオール及び（ｄ）その他のポリオールの全水酸基のモル数に対する、（ｃ）ポリイソシアネートのイソシアナト基のモル数の比が、１．０５〜２．５である量が好ましく、１．１〜２．０である量が特に好ましい。工程（α）において、（ａ）〜（ｆ）の全量１００質量部に対する、（ｃ）ポリイソシアネート化合物の量は、前記したモル比の条件を満たす範囲で、（ａ）ポリオール、（ｂ）酸性基含有ポリオール及び（ｄ）その他のポリオールの種類又は質量に応じて、適宜設定することができる。
【００７７】
工程（α）において、（ｂ）酸性基含有ポリオールの使用量は、（ａ）〜（ｇ）の全量１００質量部に対して、好ましくは０．５〜５０質量部、特に好ましくは１〜３０質量部である。
【００７８】
工程（α）において、（ｄ）その他のポリオールの使用量は、適宜設定できる。
【００７９】
工程（α）において、（ｅ）末端停止剤の使用量は、（ｃ）ポリイソシアネートのイソシアナト基のモル数から（ａ）ポリカーボネートオール、（ｂ）酸性基含有ポリオール及び（ｄ）その他のポリオールの全水酸基のモル数を引いたモル数を超えない範囲で適宜設定できる。
【００８０】
工程（β）において、（ｂ’）中和剤の使用量は、（ｂ）酸性基含有ポリオールの合計モル数の０．１〜２倍の範囲で適宜設定できる。
【００８１】
工程（γ）において、水系溶媒中に（Ａ）ポリウレタンプレポリマーを分散させる方法としては、特に限定されないが、例えば、ホモミキサーやホモジナイザー等によって攪拌されている水系溶媒中に、（Ａ）ポリウレタンプレポリマーを添加する方法、ホモミキサーやホモジナイザー等によって攪拌されている（Ａ）ポリウレタンプレポリマーに水系溶媒を添加する方法等が挙げられる。
【００８２】
工程（δ）は、冷却下（例えば、０〜４０℃）でゆっくりと行ってもよく、場合によっては６０℃以下の加熱条件下で反応を促進して行ってもよい。冷却下における反応時間は、０．２〜２４時間であることが好ましい。加熱条件下における反応時間は、０．１〜６時間であることが好ましい。
【００８３】
工程（δ）において、（ｆ）鎖延長剤の使用量は、（Ａ）ポリウレタンプレポリマー中の鎖延長起点となるイソシアナト基に対して、当量以下であることが好ましく、より好ましくはイソシアナト基に対して０．７〜０．９９当量である。イソシアナト基の当量以下の量で（ｆ）鎖延長剤を添加することで、鎖延長されたウレタンポリマー（即ち、ポリウレタン樹脂）の分子量を低下させず、得られるポリウレタン樹脂エマルジョンを塗布して得た塗膜の強度を高くすることができる傾向がある。また、（ｆ）鎖延長剤中の１分子中にアミノ基及び／又はイミノ基を合計で３つ以上有するポリアミン化合物の割合は、１０〜１００ｍｏｌ％であることが好ましく、２０〜１００ｍｏｌ％であることがより好ましく、４０〜１００ｍｏｌ％であることがさらに好ましい。
【００８４】
工程（α）〜工程（δ）を含むポリウレタン樹脂エマルジョンの製造方法において、工程（β）と、工程（δ）とは、どちらを先に行ってもよいし、同時に行うこともできる。また、工程（β）は、工程（γ）と同時に行ってもよい。また、更に、工程（β）と、工程（γ）と、工程（δ）は、同時に行ってもよい。また、工程（δ）は、工程（γ）と同時に行ってもよく、工程（γ）の後に行ってもよい。
【００８５】
また、ポリウレタン樹脂エマルジョンは、例えば、ＷＯ２０１４／１０３６８９、ＷＯ２０１５／１９４６７１、ＷＯ２０１５／１９４６７２、ＷＯ２０１５／０３３９３９に記載された方法と同様の方法により製造することができる。
【００８６】
＜＜アクリル樹脂エマルジョン／アクリル樹脂＞＞
アクリル樹脂エマルジョンは、水系媒体にアクリル樹脂が分散された、アクリル樹脂の水性エマルジョンである。ここで、水系媒体は、ポリウレタン樹脂エマルジョンの実施形態で説明した水系媒体と同じであってもよい。
【００８７】
アクリル樹脂は、（メタ）アクリル酸エステル及び／又は（メタ）アクリル酸を含む繰り返し単位からなるポリマーを含む。ここで、（メタ）アクリル酸は、アクリル酸及びメタクリル酸の少なくとも一方を意味する。  
【００８８】
アクリル樹脂エマルジョンの市販品としては、例えば、以下が挙げられる。
高圧ガス工業株式会社製：ペガール８６２（Ｔｇ：−１０℃）、ペガール７５１（Ｔｇ：２５℃）、ＬＣ６１５４（Ｔｇ：６４℃）、昭和電工株式会社製：ポリゾールＡＰ−３９００（Ｔｇ：１０℃）、ＡＰ−１０２０（Ｔｇ：２３℃）、ＡＰ−４７３５、ＴＩ−３０５２、ＳＥ−４２１０Ｅ（Ｔｇ：−５０℃）、日本カーバイド工業株式会社製：ニカゾールＦＸ５６９７Ｈ（Ｔｇ：−６０℃）、ＦＸ３７５０（Ｔｇ：−３０℃）、ＦＸ２１３８（Ｔｇ：−１７℃）、ＦＸ２５５５（Ｔｇ：−１７℃）、ＦＸ２０３３（Ｔｇ：８℃）、ＦＸ２０１８（Ｔｇ：２７℃）、ＦＸ６７２Ｋ（Ｔｇ：５３℃）、パラケムジャパン株式会社製：パラボンドＬＸ−５（Ｔｇ：−４０℃）、Ｇ−６０（Ｔｇ：−３０℃）、ＬＸ−２（Ｔｇ：−３０℃）、東亞合成株式会社製：ＮＷ−４００（Ｔｇ：−４１℃）
【００８９】
アクリル樹脂は、特に制限されないが、アクリル樹脂のＴｇ（ガラス転移温度）は、−８０℃〜６０℃であることが好ましく、−５５℃〜０℃であることが更に好ましく、−４０℃〜−２０℃であることが特に好ましい。アクリル樹脂のＴｇが６０℃以下であると、プラスチック等に対する塗膜の密着性がより優れる。アクリル樹脂のＴｇが−８０℃以上であると、塗膜の耐薬品性がより優れる。
【００９０】
なお、アクリル樹脂とアクリル樹脂エマルジョンを併用してもよいし、アクリル樹脂とアクリル樹脂エマルジョンは、各々を複数種併用してもよい。
【００９１】
＜＜＜アクリル樹脂エマルジョンの製造方法＞＞＞
アクリル樹脂エマルジョンの製造方法は、アクリル樹脂を水系溶媒中に分散できる方法であれば特に限定されない。アクリル樹脂エマルジョンは、例えば、アクリル樹脂と、水とを界面活性剤等の乳化剤の存在下又は非存在下で、混合することにより、製造することができる。
【００９２】
＜＜水系媒体＞＞
エマルジョン組成物は水系媒体を含む。ポリウレタン樹脂、及びアクリル樹脂を分散させる媒体としては、水が挙げられる。水としては、例えば、上水、イオン交換水、蒸留水、超純水等が挙げられるが、入手が容易であることや、粒子が不安定になる原因となる塩の影響が少ないこと等の観点から、イオン交換水が好ましい。
【００９３】
＜＜＜造膜助剤＞＞＞
耐スクラッチ性の観点から、水系媒体は、造膜助剤を含むことが好ましい。（ｅ―１）由来の構造を有する末端停止剤及び／又は（ｆ−２）由来の構造を有する鎖延長剤を併用してもよい。
なお、造膜助剤は、ポリウレタン樹脂エマルジョンの水系媒体に含まれていてもよいし、アクリル樹脂エマルジョンの水系媒体として含まれていてもよい。
造膜助剤としては、例えば、アセトン、メチルエチルケトン、メチルイソブチルケトン、テトラヒドロフラン、ジオキサン、ジメチルホルムアミド、ジメチルスルホキシド、Ｎ−メチルピロリドン、Ｎ−エチルピロリドン、β−アルコキシプロピオンアミド、ジプロピレングリコールジメチルエーテル、酢酸エチル等が挙げられる。
耐スクラッチ性向上の観点から、β−アルコキシプロピオンアミドが特に好ましい。
【００９４】
＜＜エマルジョン組成物の組成＞＞
エマルジョン組成物の固形分中における、ポリウレタン樹脂の含有量は、重量百分率で２０〜９５％であり、好ましくは３５〜９０％、特に好ましくは６０〜９０％である。ポリウレタン樹脂の含有量が、重量百分率が２０〜９５％であれば、耐スクラッチ性が高まる。
【００９５】
＜エマルジョン組成物の製造方法＞
エマルジョン組成物の製造方法は、ポリウレタン樹脂、及びアクリル樹脂を水系溶媒中に分散できる方法であれば特に限定されない。エマルジョン組成物は、例えば、ポリウレタン樹脂エマルジョンと、アクリル樹脂エマルジョンとを混合することにより製造することができる。また、エマルジョン組成物は、例えば、（Ａ）ポリウレタンプレポリマーと、シリコーン化合物、及びアクリル樹脂とを水系溶媒中に分散し、及びアクリル樹脂の存在下で、（Ａ）ポリウレタンプレポリマーと鎖延長剤とを反応させることにより製造することができる。
【００９６】
また、本発明のエマルジョン組成物には、求められる機能や特性、用途などに応じて、増粘剤、光増感剤、硬化触媒、紫外線吸収剤、光安定剤、消泡剤、可塑剤、表面調整剤、沈降防止剤、着色剤などの添加剤を添加することもできる。
なお、前記添加剤は、複数種を併用してもよい。また、これらの添加剤の種類は当業者に公知であり、一般に用いられる範囲の量で使用することができる。
【００９７】
＜塗料組成物、コーティング剤組成物及びインク組成物＞
本発明は、上記エマルジョン組成物を含有する塗料組成物、コーティング剤組成物及びインク組成物にも関する。
【００９８】
本発明の塗料組成物、コーティング剤組成物及びインク組成物には、上記水蒸気ガスバリアコート用水性ポリウレタン樹脂分散体以外にも、他の樹脂を添加することもできる。他の樹脂としては、ポリエステル樹脂、ポリエーテル樹脂、ポリカーボネート樹脂、ポリウレタン樹脂、エポキシ樹脂、アルキド樹脂、ポリオレフィン樹脂、塩化ビニル樹脂などが挙げられる。これらは、複数種を併用してもよい。他の樹脂は、水中での分散性の観点から、１種以上の親水性基を有することが好ましい。親水性基としては、水酸基、カルボキシ基、スルホン酸基、ポリエチレングリコール基などが挙げられる。
【００９９】
他の樹脂としては、ポリエステル樹脂、及びポリオレフィン樹脂からなる群より選ばれる少なくとも１種であることが好ましい。
【０１００】
ポリエステル樹脂は、酸成分とアルコール成分とのエステル化反応又はエステル交換反応によって製造することができる。酸成分としては、ポリエステル樹脂の製造に際して酸成分として通常使用される化合物を使用することができる。酸成分としては、例えば、脂肪族多塩基酸、脂環族多塩基酸、芳香族多塩基酸等を使用することができる。ポリエステル樹脂の水酸基価は、１０〜３００ｍｇＫＯＨ／ｇ程度が好ましく、５０〜２５０ｍｇＫＯＨ／ｇ程度がより好ましく、８０〜１８０ｍｇＫＯＨ／ｇ程度が更に好ましい。
【０１０１】
前記ポリエステル樹脂の酸価は、１〜２００ｍｇＫＯＨ／ｇ程度が好ましく、１５〜１００ｍｇＫＯＨ／ｇ程度がより好ましく、２５〜６０ｍｇＫＯＨ／ｇ程度が更に好ましい。
【０１０２】
ポリエステル樹脂の重量平均分子量は、５００〜５００，０００が好ましく、１，０００〜３００，０００がより好ましく、１，５００〜２００，０００が更に好ましい。
【０１０３】
ポリエーテル樹脂としては、エーテル結合を有する重合体又は共重合体が挙げられ、例えば、ポリオキシエチレン系ポリエーテル、ポリオキシプロピレン系ポリエーテル、ポリオキシブチレン系ポリエーテル、ビスフェノールＡ又はビスフェノールＦなどの芳香族ポリヒドロキシ化合物から誘導されるポリエーテルなどが挙げられる。
【０１０４】
ポリカーボネート樹脂としては、ビスフェノール化合物から製造された重合体が挙げられ、例えば、ビスフェノールＡ・ポリカーボネートなどが挙げられる。
【０１０５】
ポリウレタン樹脂としては、例えば、アクリル、ポリエステル、ポリエーテル、ポリカーボネートなどの各種ポリオール成分とポリイソシアネートとの反応によって得られるウレタン結合を有する樹脂が挙げられる。
【０１０６】
エポキシ樹脂としては、ビスフェノール化合物とエピクロルヒドリンの反応によって得られる樹脂などが挙げられる。前記ビスフェノールとしては、例えば、ビスフェノールＡ、ビスフェノールＦなどが挙げられる。
【０１０７】
アルキド樹脂としては、例えば、フタル酸、テレフタル酸、コハク酸等の多塩基酸と多価アルコールに、更に油脂・油脂脂肪酸（大豆油、アマニ油、ヤシ油、ステアリン酸等）、天然樹脂（例えば、ロジン、コハクなど）などの変性剤を反応させて得られたアルキド樹脂が挙げられる。
【０１０８】
ポリオレフィン樹脂としては、オレフィン系モノマーを適宜他のモノマーと通常の重合法に従って重合又は共重合することにより得られるポリオレフィン樹脂を、乳化剤を用いて水分散するか、あるいはオレフィン系モノマーを適宜他のモノマーと共に乳化重合することにより得られる樹脂が挙げられる。また、場合により、前記のポリオレフィン樹脂が塩素化されたいわゆる塩素化ポリオレフィン変性樹脂を用いてもよい。
【０１０９】
前記オレフィン系モノマーとしては、例えば、エチレン、プロピレン、１−ブテン、３−メチル−１−ブテン、４−メチル−１−ペンテン、３−メチル−１−ペンテン、１−ヘプテン、１−ヘキセン、１−デセン、１−ドデセンなどのα−オレフィン；ブタジエン、エチリデンノルボルネン、ジシクロペンタジエン、１，５−ヘキサジエン、スチレン類などの共役ジエン又は非共役ジエンなどが挙げられる。
なお、これらのモノマーは、複数種を併用してもよい。
【０１１０】
また、オレフィン系モノマーと共重合可能な他のモノマーとしては、例えば、酢酸ビニル、ビニルアルコール、マレイン酸、シトラコン酸、イタコン酸、無水マレイン酸、無水シトラコン酸、無水イタコン酸などが挙げられる。
なお、これらのモノマーは、複数種を併用してもよい。
【０１１１】
本発明の塗料組成物、及び、コーティング剤組成物は、更に、硬化剤を含むことができる。硬化剤を含むことより、塗料組成物又はコーティング剤組成物を用いて得られる塗膜又は複層塗膜、コーティング膜や印刷物の耐水性などを向上させることができる。
【０１１２】
硬化剤としては、例えば、アミノ樹脂、ポリイソシアネート、ブロック化ポリイソシアネート、メラミン樹脂、カルボジイミド、ポリオールなどを用いることできる。
なお、これらの硬化剤は、複数種を併用してもよい。
【０１１３】
アミノ樹脂としては、例えば、アミノ成分とアルデヒド成分との反応によって得られる部分もしくは完全メチロール化アミノ樹脂が挙げられる。前記アミノ成分としては、例えば、メラミン、尿素、ベンゾグアナミン、アセトグアナミン、ステログアナミン、スピログアナミン、ジシアンジアミドなどが挙げられる。
【０１１４】
アルデヒド成分としては、例えば、ホルムアルデヒド、パラホルムアルデヒド、アセトアルデヒド、ベンツアルデヒドなどが挙げられる。
【０１１５】
ポリイソシアネートとしては、例えば、１分子中に２個以上のイソシアナト基を有する化合物が挙げられ、例えば、ヘキサメチレンジイソシアネート、トリメチルヘキサメチレンジイソシアネートなどが挙げられる。
【０１１６】
ブロック化ポリイソシアネートとしては、前述のポリイソシアネートのイソシアナト基
にブロック剤を付加することによって得られるものが挙げられ、ブロック化剤としては、
フェノール、クレゾールなどのフェノール系、メタノール、エタノールなどの脂肪族アルコール系、マロン酸ジメチル、アセチルアセトン等の活性メチレン系、ブチルメルカプタン、ドデシルメルカプタンなどのメルカプタン系、アセトアニリド、酢酸アミドなどの酸アミド系、ε−カプロラクタム、δ−バレロラクタムなどのラクタム系、コハク酸イミド、マレイン酸イミドなどの酸イミド系、アセトアルドオキシム、アセトンオキシム、メチルエチルケトオキシムなどのオキシム系、ジフェニルアニリン、アニリン、エチレンイミン等のアミン系などのブロック化剤が挙げられる。
【０１１７】
メラミン樹脂としては、例えば、ジメチロールメラミン、トリメチロールメラミンなどのメチロールメラミン；これらのメチロールメラミンのアルキルエーテル化物又は縮合物；メチロールメラミンのアルキルエーテル化物の縮合物が挙げられる。
【０１１８】
ポリオールとしては、例えば、ポリロタキサン、及びそれから誘導される化合物が挙げられる。
【０１１９】
本発明の塗料組成物、コーティング剤組成物及びインク組成物には、着色顔料や体質顔料、光輝性顔料を添加することができる。
【０１２０】
着色顔料としては、例えば、酸化チタン、亜鉛華、カーボンブラック、モリブデンレッド、プルシアンブルー、コバルトブルー、アゾ顔料、フタロシアニン顔料、キナクリドン顔料、イソインドリン顔料、スレン系顔料、ペリレン顔料などが挙げられるが、着色顔料として、酸化チタン及び／又はカーボンブラックを使用することが好ましい。
なお、これらは、複数種を併用してもよい。
【０１２１】
体質顔料としては、例えば、クレー、カオリン、硫酸バリウム、炭酸バリウム、炭酸カルシウム、タルク、シリカ、アルミナホワイトが挙げられるが、体質顔料として、硫酸バリウム及び／又はタルクを使用することが好ましく、硫酸バリウムを使用することがより好ましい。
なお、これらは、複数種を併用してもよい。
【０１２２】
光輝性顔料は、例えば、アルミニウム、銅、亜鉛、真ちゅう、ニッケル、酸化アルミニウム、雲母、酸化チタンや酸化鉄で被覆された酸化アルミニウム、酸化チタンや酸化鉄で被覆された雲母を使用することができる。
【０１２３】
本発明の塗料組成物、コーティング剤組成物及びインク組成物には、機能や特定、用途に応じて、増粘剤、硬化触媒、紫外線吸収剤、光安定剤、消泡剤、可塑剤、表面調整剤、沈降防止剤などの通常の添加剤を含有することができる。
なお、これらは、複数種を併用してもよい。
【０１２４】
本発明の塗料組成物、コーティング剤組成物及びインク組成物の製造方法は、特に制限されないが、公知の製造方法を採用することができるが、好適には、塗料組成物、コーティング剤組成物及びインク組成物は、上記水蒸気ガスバリアコート用水性ポリウレタン樹脂分散体と上述した各種添加剤を混合し、更に水系媒体を添加し、適用方法に応じた粘度に調整することにより製造される。
【０１２５】
塗料組成物の被塗装材質、コーティング剤組成物の被コーティング材質の被適用材質としては、例えば、金属、プラスチック、無機物、木材などが挙げられる。基材の中で、密着性が確保できる点から、プラスチックが好ましく、ポリエステル樹脂が特に好ましい。
【０１２６】
塗料組成物の塗装方法又はコーティング剤組成物のコーティング方法としては、例えば、ベル塗装、スプレー塗装、ロール塗装、シャワー塗装、浸漬塗装などが挙げられる。インク組成物の適用方法としては、例えば、インクジェット印刷方法、フレキソ印刷方法、グラビア印刷方法、反転オフセット印刷方法、枚葉スクリーン印刷方法、ロータリースクリーン印刷方法などが挙げられる。
【０１２７】
塗料組成物、コーティング剤組成物及びインク組成物を被適用材質に適用した後、加熱硬化させて塗膜、コーティングを得ることが好ましい。
前記加熱方法としては、自己の反応熱による加熱方法と、塗料組成物、コーティング剤組成物及びインク組成物と被適用材質を積極加熱する加熱方法等が挙げられる。積極加熱は、塗料組成物、コーティング剤組成物及びインク組成物と被適用材質を熱風オーブンや電気炉、赤外線誘導加熱炉に入れて加熱する方法が挙げられる。
【０１２８】
前記加熱温度は、２０〜２００℃であることが好ましく、より好ましくは６０〜１６０℃である。このような温度で加熱することにより、より効率的に乾燥を行うことができる。前記加熱時間は、０．０００１〜２０時間が好ましく、より好ましくは１〜１０時間である。このような加熱時間とすることにより、より硬度の高いコーティング層を得ることができる。コーティング層を得るための乾燥条件は、例えば、１２０℃で５〜２０分での加熱が挙げられる。
【０１２９】
硬化後の塗膜の厚さは、特に制限されないが、０．１〜１００μｍの厚さが好ましく、より好ましくは、１〜１０μｍの厚さの塗膜を形成することが特に好ましい。
【０１３０】
＜ポリウレタン樹脂フィルム＞
本発明は、更に、前記エマルジョン組成物から得られるポリウレタン樹脂フィルムにも関する。
【０１３１】
本発明に係るエマルジョン組成物を用いて、フィルムを得ることができる。具体的には、エマルジョン組成物を離形性基材に適用し、加熱等の手段により乾燥、硬化させ、続いてエマルジョン組成物の硬化物を離形性基材から剥離させることで、エマルジョン組成物からフィルムが得られる。
【０１３２】
前記加熱方法としては、自己の反応熱による加熱方法と、前記反応熱と型の積極加熱とを併用する加熱方法などが挙げられる。型の積極加熱は、型ごと熱風オーブンや電気炉、赤外線誘導加熱炉に入れて加熱する方法が挙げられる。
【０１３３】
前記加熱温度は、１０〜２００℃であることが好ましく、より好ましくは６０〜１６０℃である。このような温度で加熱することにより、より効率的に乾燥を行うことができる。
【０１３４】
前記加熱時間は、好ましくは０．０００１〜２０時間、より好ましくは１〜１０時間である。このような加熱時間とすることにより、より硬度の高いフィルムを得ることができる。エマルジョン組成物からフィルムを得るための乾燥条件としては、常温〜２００℃で加熱する方法が用いられるが、例えば、１２０℃で３〜１０秒で加熱する方法が採用される。
【０１３５】
＜積層体＞
本発明は、前記コーティング剤組成物を硬化させて得られるコーティング層と、基材からなる層とを有する積層体に関する。
以下、積層体の実施形態について説明するが、特に記載がないものについては、前記コーティング剤組成物の実施形態と同じであってもよい。
【０１３６】
本発明に係るエマルジョン組成物を含むコーティング剤組成物を、例えば、プラスチック基材、エラストマー基材、土木建築用基材、金属基材及びガラス基材等の上に塗布し、乾燥及び硬化させることにより、コーティング層と、基材からなる層とを有する積層体とすることができる。
【０１３７】
プラスチック基材としては、ポリエステル、ポリエチレン、ポリプロピレン、ポリ塩化ビニル、ポリスチレン、ポリ酢酸ビニル、ＡＢＳ樹脂、アクリル、ポリカーボネート、ポリエチレンテレフタレート、ナイロン等からなる基材が挙げられる。
エラストマー基材としては、天然ゴム、スチレン・ブタジエンゴム、イソプレンゴム、ブタジエンゴム、クロロプレンゴム、エチレン・プロピレンゴム、エチレン・プロピレン・ジエンゴム、ウレタンゴム、シリコーンゴム、フッ素ゴム等からなる基材が挙げられる。
土木建築用基材としては、コンクリート、モルタル、タイル等からなる基材が挙げられる。
金属基材としては、アルミニウム、鉄、ステンレス等からなる基材及びこれらの基材を表面処理した基材が挙げられる。
【実施例】
【０１３８】
次に、実施例を挙げて本発明を具体的に説明するが、本発明の範囲はこれらに限定されるものではない。
【０１３９】
＜ポリウレタン樹脂エマルジョン＞
ポリウレタン樹脂エマルジョンは、製造例１〜７により製造した。
【０１４０】
［製造例１］
攪拌機及び加熱器を備えた反応装置で、ＥＴＥＲＮＡＣＯＬＬ  ＵＨ−３００（登録商標；宇部興産株式会社製ポリカーボネートジオール；数平均分子量２，９０７；水酸基価３８．６ｍｇＫＯＨ／ｇ；１，６−ヘキサンジオールと炭酸ジメチルとを反応させて得られたポリカーボネートジオール、３００ｇ）と、２，２−ジメチロールプロピオン酸（ＤＭＰＡ）２０．１ｇと、水素添加ＭＤＩ（Ｈ１２ＭＤＩ）１１２ｇとを、メチルエチルケトン１５１ｇ中、ジブチル錫ジラウリレート０．３５ｇ存在下、窒素雰囲気下で、８０〜９０℃で６時間加熱した。反応混合物を６４℃まで冷却し、これにトリエチルアミン１６．７ｇを添加・混合した。反応混合物５６３ｇを強攪拌下のもと水６６６．３６ｇの中に加えた。次いで、アジピン酸ジヒドラジド（ＡＤＨ）２５．２ｇを鎖延長剤として加えた後、メチルエチルケトンを加熱減圧で除去してポリウレタン樹脂エマルジョンを得た。ウレタン基含有量は、６．５質量％であり、ウレア基含有量は、４．０質量％であった。
【０１４１】
［製造例２］
撹拌機及び加熱器を備えた反応装置で、ＥＴＥＲＮＡＣＯＬＬ（登録商標）  ＵＨ２００（宇部興産製；数平均分子量２，０００；水酸基価５６ｍｇＫＯＨ／ｇ；１，６−ヘキサンジオールと炭酸エステルとを反応させて得られたポリカーボネートジオール、３０１ｇ）と、２，２−ジメチロールプロピオン酸（１６．３ｇ）と、イソホロンジイソシアネート（９０．０ｇ）とを、ジプロピレングリコールジメチルエーテル（ＤＭＭ、１３２ｇ）中、ジブチル錫ジラウリレート（０．３ｇ）存在下、窒素雰囲気下で、８０〜９５℃で５時間加熱した。反応混合物を８０℃まで冷却し、これにトリエチルアミン（１２．０ｇ）を添加・混合したもののうち、５０６ｇを、強撹拌のもと水（８１６ｇ）の中に加えた。ついで、３５重量％の２−メチル−１，５−ペンタンジアミン水溶液（３１．３ｇ）を加えて、水性ポリウレタン樹脂分散体を得た。ウレタン基含有量は、７．７質量％であり、ウレア基含有量は、２．８質量％であった。
【０１４２】
［製造例３］
攪拌機及び加熱器を備えた反応装置で、ＥＴＥＲＮＡＣＯＬＬ  ＵＨ−２００（登録商標；宇部興産株式会社製ポリカーボネートジオール；数平均分子量２，０００；水酸基価５７．３０ｍｇＫＯＨ／ｇ；１，６−ヘキサンジオールと炭酸ジメチルとを反応させて得られたポリカーボネートジオール、１３００ｇ）と、２，２−ジメチロールプロピオン酸（ＤＭＰＡ）３９．１ｇと、イソホロンジイソシアネート３７７ｇとを、ジプロピレングリコールジメチルエーテル（ＤＭＭ）６２７ｇ中、ジブチル錫ジラウリレート１．３６ｇ存在下、窒素雰囲気下で、８０〜９０℃で２時間加熱した。その後、１２−ヒドロキシステアリン酸（ＨＳＡ）１７３ｇを加え、９０℃で２時間加熱した。反応混合物を８０℃まで冷却し、これにトリエチルアミン８６．８ｇを添加・混合した。反応混合物２５１８．６９ｇを強攪拌下のもと水３５９０ｇの中に加えた。次いで、３５重量％のジエチレントリアミン（ＤＥＴＡ）水溶液７２．０ｇを鎖延長剤として加えて、ポリウレタン樹脂エマルジョンを得た。ウレタン基含有量は、５．９質量％であり、ウレア基含有量は、２．５質量％であった。
【０１４３】
［製造例４］
攪拌機及び加熱器を備えた反応装置で、ＥＴＥＲＮＡＣＯＬＬ  ＵＨ−２００（登録商標；宇部興産株式会社製ポリカーボネートジオール；数平均分子量２，０００；水酸基価５６．１ｍｇＫＯＨ／ｇ；１，６−ヘキサンジオールと炭酸ジメチルとを反応させて得られたポリカーボネートジオール、３７．６ｇ）と、２，２−ジメチロールプロピオン酸（ＤＭＰＡ）１．２１ｇと、水素添加ＭＤＩ（Ｈ１２ＭＤＩ）１２．７７ｇとを、３−メトキシ−Ｎ、Ｎ−ジメチルプロパンアミド（Ｍ−１００）２２．６１ｇ中、ジブチル錫ジラウリレート０．０５ｇ存在下、窒素雰囲気下で、８０〜９０℃で２時間加熱した。その後、１２−ヒドロキシステアリン酸（ＨＳＡ）５．０２ｇを加え、９０℃で３時間加熱した。反応混合物を８０℃まで冷却し、これにトリエチルアミン２．７３ｇを添加・混合した。反応混合物６４．３ｇを強攪拌下のもと水１０１ｇの中に加えた。次いで、３５重量％のジエチレントリアミン（ＤＥＴＡ）水溶液２．３１ｇを鎖延長剤として加えて、ポリウレタン樹脂エマルジョンを得た。ウレタン基含有量は、７．４質量％であり、ウレア基含有量は、２．０質量％であった。
【０１４４】
［製造例５］
攪拌機及び加熱器を備えた反応装置で、ＥＴＥＲＮＡＣＯＬＬ  ＵＨ−２００（登録商標；宇部興産株式会社製ポリカーボネートジオール；数平均分子量２，０００；水酸基価５７．３ｍｇＫＯＨ／ｇ；１，６−ヘキサンジオールと炭酸ジメチルとを反応させて得られたポリカーボネートジオール、１３００ｇ）と、２，２−ジメチロールプロピオン酸（ＤＭＰＡ）３９．１ｇと、イソホロンジイソシアネート３７７ｇとを、３−メトキシ−Ｎ、Ｎ−ジメチルプロパンアミド（Ｍ−１００）６２７ｇ中、ジブチル錫ジラウリレート１．３６ｇ存在下、窒素雰囲気下で、８０〜９０℃で２時間加熱した。その後、１２−ヒドロキシステアリン酸（ＨＳＡ）１７４ｇを加え、９０℃で２時間加熱した。反応混合物を８０℃まで冷却し、これにトリエチルアミン８６．８ｇを添加・混合した。反応混合物２５１９ｇを強攪拌下のもと水３５９０ｇの中に加えた。次いで、３５重量％のジエチレントリアミン（ＤＥＴＡ）水溶液７２．０ｇを鎖延長剤として加えて、ポリウレタン樹脂エマルジョンを得た。ウレタン基含有量は、５．９質量％であり、ウレア基含有量は、２．５質量％であった。
【０１４５】
［製造例６］
撹拌機及び加熱器を備えた反応装置で、ＥＴＥＲＮＡＣＯＬＬ（登録商標）  ＵＨ２００（宇部興産製；数平均分子量２，０００；水酸基価５７ｍｇＫＯＨ／ｇ；１，６−ヘキサンジオールと炭酸エステルとを反応させて得られたポリカーボネートジオール、４２．４ｇ）と、２，２−ジメチロールプロピオン酸（２．７９ｇ）と、水素添加ＭＤＩ（１６．５２ｇ）とを、ジプロピレングリコールジメチルエーテル（ＤＭＭ、２０．５７ｇ）中、ジブチル錫ジラウリレート（０．０５ｇ）存在下、窒素雰囲気下で、８０〜９０℃で３時間加熱した。反応混合物を８０℃まで冷却し、これにトリエチルアミン（２．１ｇ）を添加・混合し、この混合物のうち、７９．１ｇを抜き出し、強撹拌のもと水（１１４．８ｇ）の中に加えた。ついで、３５重量％の２−メチル−１，５−ペンタンジアミン水溶液（６．２０ｇ）を加えて、水性ポリウレタン樹脂分散体を得た。ウレタン基含有量は、７．７質量％であり、ウレア基含有量は、３．６質量％であった。
【０１４６】
［製造例７］
攪拌機、還流冷却管及び温度計を挿入した反応容器で、ＥＴＥＲＮＡＣＯＬＬ（登録商標）  ＵＨ１００（宇部興産製；数平均分子量９１６；水酸基価１２３ｍｇＫＯＨ／ｇ；１，６−ヘキサンジオールと炭酸エステルとを反応させて得られたポリカーボネートジオール、１５０ｇ）と、２，２−ジメチロールプロピオン酸（２２．０ｇ）と、水素添加ＭＤＩ（１４５ｇ）とを、Ｎ−エチルピロリドン（ＮＥＰ、１３５ｇ）中、ジブチルスズジラウリレート（０．３ｇ）存在下、窒素雰囲気下で、８０−９０℃で、６時間加熱した。反応混合物を８０℃まで冷却し、これにトリエチルアミン（１４．９ｇ）を添加・混合した。反応混合物の中から４３６ｇを抜き出して、強攪拌下のもと水（６９０ｇ）の中に加えた。ついで、３５重量％の２−メチル−１，５−ペンタンジアミン水溶液（６２．６ｇ）を加えて、水性ポリウレタン樹脂分散体を得た。ウレタン基含有量は、１１．４質量％であり、ウレア基含有量は、６．９質量％であった。
【０１４７】
＜アクリル樹脂エマルジョン＞
アクリル樹脂エマルジョンは、以下の成分を用いた。
ＬＸ−２：パラケムジャパン製；アクリルエマルジョン；固形分６０％；Ｔｇ：−３０℃
【０１４８】
［実施例及び比較例］
（エマルジョン組成物の製造方法）
ポリウレタン樹脂エマルジョン、及びアクリル樹脂エマルジョンを、固形分の質量で、下記表１に記載の割合となるように、攪拌混合し、エマルジョン組成物を得た。得られたエマルジョン組成物（１０ｇ）に対し、消泡剤としてビック・ケミー製ＢＹＫ−３４５（０．０１ｇ）、着色剤としてトーヨーカラー製ＥＭＦピンク２Ｂ−１（１ｇ）を加えて、エマルジョン組成物（１）を得た。
（ポリウレタン樹脂中のウレタン基とウレア基の合計濃度）
ポリウレタン樹脂中のウレタン基とウレア基の合計濃度については、ポリウレタン樹脂の実施形態において記載されたポリウレタン樹脂中のウレタン基の含有量の算出方法及びポリウレタン樹脂中のウレア基の含有量の算出方法により、各濃度を算出し、合計することにより求めた。
【０１４９】
（積層体の製造方法）
ポリエステルフィルム（東レ製ルミラーＴ-６０）にバーコーター＃３で上記エマルジョン組成物（１）を塗布（厚さ６μｍ）した。次に、室温で２分乾燥及び硬化させて、コーティング層（塗膜）と、ポリエステルフィルムからなる層とを有する積層体を得た。
【０１５０】
（耐スクラッチ性の評価）
得られた積層体のコーティング層（塗膜）をナイロンブラシで擦った後、コーティング層（塗膜）の状態を観察した。コーティング層（塗膜）の剥離量により、以下のように評価した。
（塗膜の剥離量が多い：悪）×＜△＜○＜◎（塗膜の剥離量が少ない：良）
【０１５１】
【表１】
2019210383.tif 000002
【０１５２】
なお、表１中の略号は、以下の通りである。
ＨＳＡ：１２−ヒドロキシステアリン酸（小倉合成製）
ＤＥＴＡ：ジエチレントリアミン（和光純薬製）
ＬＸ−２：アクリルエマルジョン（パラケムジャパン製）  
ＤＭＭ：ジプロピレングリコールジメチルエーテル（ダウケミカル製）
Ｍ−１００：３−メトキシ−Ｎ、Ｎ−ジメチルプロパンアミド（ＫＪケミカルズ製）
ＮＥＰ：Ｎ−エチルピロリドン（ＢＡＳＦ製）
【０１５３】
表１より、以下のことが分かる。実施例１と比較例１の比較より、ポリウレタン樹脂を含む実施例１は、耐スクラッチ性に優れることが分かる。実施例１と比較例２の比較より、アクリル樹脂を含む実施例１は、耐スクラッチ性が優れることが分かる。
【０１５４】
実施例１と比較例３及び４の比較より、ポリウレタン樹脂中のウレタン基とウレア基の合計濃度が、５質量％以上１１質量％以下である実施例１は、耐スクラッチ性が優れることが分かる。
【０１５５】
実施例２と、実施例３の比較より、ポリウレタン樹脂の構造として、（ｅ−１）１分子中に酸性基を１つと水酸基を１つ有する１２−ヒドロキシステアリン酸（ＨＳＡ）由来の構造と、（ｆ−２）１分子中にアミノ基及び／又はイミノ基を合計で３つ以上有するジエチレントリアミン（ＤＥＴＡ）由来の構造とを有する実施例２は、耐スクラッチ性により優れていることが分かる。
【０１５６】
実施例３と、実施例４及び５の比較により、造膜助剤として３−メトキシ−Ｎ、Ｎ−ジメチルプロパンアミドを有する実施例４及び５は、耐スクラッチ性がより優れていることが分かる。
【０１５７】
実施例３、６及び７と、実施例８との比較より、ポリウレタン樹脂とアクリル樹脂の合計の質量に対し、ポリウレタン樹脂の割合が３５〜９０質量％である実施例３、６及び７は、更に高い耐スクラッチ性が発現することが分かる。
【産業上の利用可能性】
【０１５８】
本発明は、新規なエマルジョン組成物に関する。エマルジョン組成物は、各種コーティング剤等の主成分として有用である。